FR 2875714 A1 20060331 FR 0452193 A 20040929 La présente invention a pour objet un média filtrant destiné à la filtration de gaz tel que l'air pour l'aération et/ou le chauffage et/ou la climatisation de locaux ou de véhicules automobiles, ainsi qu'un dispositif de filtration comprenant ledit média. L'invention a également pour objet un procédé de filtration mettant en oeuvre ledit dispositif, ainsi qu'un procédé de fabrication du média filtrant. Un média filtrant de l'état de la technique est constitué de fibres entremêlées de diamètre sensiblement constant. Il peut être obtenu par cardage de fibres comme décrit dans le brevet FR 2 761 901, ou bien par filage d'un polymère thermoplastique à travers des buses. En fonction des applications, l'homme du métier choisit le diamètre moyen des fibres qu'il souhaite utiliser pour fabriquer un média filtrant. On caractérise usuellement le diamètre moyen d'un lot de fibres par son titrage (exprimé en décitex). De manière générale, plus on souhaite obtenir de fortes efficacités de filtration, plus on choisira des fibres fines , notamment dont le titrage est inférieur à 5 décitex. Il en résulte en général une capacité de colmatage peu élevée. A l'inverse, quand on souhaite obtenir des média filtrants à capacité de colmatage élevée, on choisit des grosses fibres, notamment dont le titrage est supérieur à 5 décitex. Il en résulte cependant de faibles efficacités de filtration. Le problème de ces solutions porte sur la difficulté d'obtenir des média filtrants présentant conjointement de fortes efficacités de filtration et de bonnes capacités de colmatage. Le but de la présente invention est de remédier aux inconvénients cidessous. Par conséquent l'invention a pour but de réaliser un média filtrant avec une efficacité élevée et une bonne capacité de colmatage. Ce but est atteint grâce à un média filtrant destiné à la filtration de gaz tel que l'air pour l'aération et/ou le chauffage et/ou la climatisation de locaux ou de véhicules automobiles comprenant au moins un voile de fibres où au moins un voile de fibres est constitué d'un mélange d'au moins deux populations de fibres de diamètre moyen différent. Les inventeurs ont pu constater que, de manière surprenante, un média filtrant selon l'invention permet d'obtenir simultanément des efficacités élevées et de bonnes capacités de colmatage. Suivant d'autres caractéristiques du média filtrant selon l'invention: chaque population de fibre a un titrage inférieur ou égal à 50 décitex (dtex), de préférence supérieur ou égal à 1 décitex. - le titrage de deux populations de fibre de diamètre moyen diffère d'un facteur supérieur ou égal à 1.5, de préférence supérieur ou égal à 1.6, voire supérieur ou égal à 2. - le mélange d'au moins deux populations de fibres de diamètre moyen différent est constitué de 10 à 90% de fibres du plus petit diamètre moyen, de préférence de 25 à 75% de fibres du plus petit diamètre moyen, notamment sensiblement 50% de fibres du plus petit diamètre moyen. - les fibres du voile de fibre sont choisies de préférence parmi le groupe des fibres thermoplastiques telles que les fibres de polypropylène, de polyéthylène, de polyester, de polycarbonate, de polyamide, le groupe des fibres acryliques, des fibres acryliques préoxydées; il est également possible de choisir les fibres du voile de fibres parmi le groupe des fibres aramides, parmi le groupe des fibres phénoliques, parmi le groupe des fibres fluorocarbonées, parmi le groupe des fibres minérales telles que les fibres de verre, parmi le groupe des fibres métalliques. - les fibres du voile de fibre sont des fibres longues et sont mélangées par une opération de 20 cardage pour former un voile de carde. - les fibres du voile de fibre ont une longueur moyenne supérieure ou égale à 38mm et de préférence inférieure ou égale à 120mm. - Le média filtrant comprend un deuxième voile de 25 fibres disposé parallèlement au voile de fibre constitué d'un mélange d'au moins deux populations de fibres de diamètre moyen différent, et des particules actives, notamment de charbon, disposées entre les deux voiles de 30 fibres. 10 - le titrage des fibres du deuxième voile est inférieur ou égal au plus petit titrage des fibres de voile de mélange de fibres. L'invention porte également sur un dispositif de filtration plus particulièrement destiné à la filtration de gaz tel que l'air et destiné à l'aération et/ou au chauffage et/ou à la climatisation de locaux ou de véhicules automobiles qui comprend le média filtrant ci-dessus. Le dispositif de filtration comprend un cadre, en général constitué de bandes de polymère souples ou rigides, auquel est fixé le média filtrant. Un dispositif de filtration usuel comprend le plus souvent deux ou quatre bandes parallèles deux à deux. Le média filtrant est généralement plissé en accordéon avant d'être fixé aux bandes de polymère. L'invention concerne également un procédé de filtration de gaz tel que l'air où, on dispose dans une veine d'air, un dispositif de filtration selon l'invention, comprenant un voile de fibres d'au moins deux populations de diamètre moyen différent ainsi qu'un deuxième voile de fibres et des particules actives entre les deux voiles, de manière à ce que le flux d'air entrant traverse d'abord le voile de fibres constitué d'au moins deux populations de fibres de diamètre moyen différent. L'invention concerne également un procédé de fabrication d'un média filtrant destiné à la filtration de gaz tel que l'air comprenant au moins les étapes successives suivantes: - on approvisionne des fibres constituées de au moins deux populations de fibres de diamètre moyen différents, et dont le titrage est inférieur ou égal à 50 décitex, et de préférence supérieur ou égal à 1 décitex, - on mélange les fibres approvisionnées, - on introduit le mélange dans un dispositif de cardage, - on procède à une opération de cardage pour former un voile de carde. Selon un mode de réalisation, le procédé met en oeuvre des fibres où le titrage de deux populations de diamètre moyen diffère d'un facteur supérieur ou égal à 1.5, de préférence supérieur ou égal à 1.6, voire supérieur ou égal à 2. Selon une caractéristique avantageuse, le procédé comprend une étape ultérieure de liage hydraulique des fibres, notamment par jet d'eau, pour augmenter la consolidation mécanique du voile de carde. Il peut également être avantageux d'ajouter une grille au cours de l'opération de cardage. Selon une autre caractéristique le procédé comprend une étape ultérieure de mise en forme, notamment de calandrage ou de laminage, au cours de laquelle on introduit ledit voile de carde et un deuxième voile dans un dispositif de mise en forme permettant de réunir les deux voiles, et où on insère des particules actives, notamment du charbon, entre les deux voiles, notamment pendant une opération de calandrage ou de laminage. D'autres détails et caractéristiques avantageuses ressortent de la description ci-après de modes de réalisation préférés non limitatifs. Trois filtres combinés ont été fabriqués avec des média filtrants, comprenant un voile de fibres supérieur, un voile de fibres inférieur et du charbon actif entre les deux voiles de fibres, selon l'art antérieur (Ex 1 et Ex 2) et selon l'invention (Ex 3), avec les caractéristiques suivantes: Voile supérieur Charbon Voile actif inférieur Fibres Fibres 2,8 dtex 5,5 dtex Ex 1 100% 0% 300 g/m2 2,8 dtex Ex 2 0% 100% 300 g/m2 2, 8 dtex Ex 3 50% 50% 300 g/m2 2,8 dtex Les fibres utilisées ont été cardées selon l'enseignement du brevet FR 2 761 901. La masse surfacique des voiles supérieurs est de 38 10 g/m2. La masse surfacique des voiles inférieurs est de 40 g/m2. Les exemples 1 et 2 utilisent un média filtrant à une seule population de fibres à la différence de 15 l'exemple 3, selon l'invention, où deux populations de fibres ont été mélangées. Le charbon actif est maintenu entre les deux voiles par une colle. Après plissage dans des conditions identiques, les trois média filtrants ont été fixés à deux bandes mousse de 5 mm en polypropylène de manière à obtenir des dispositifs de filtration de 206 mm de largeur, 208,5 mm de longueur et 30 mm de hauteur. Les dispositifs de filtration ont été caractérisés 25 dans les conditions définies par la norme ISO/TS 11155-1. Le voile supérieur est placé en entrée du flux d'air. La poussière utilisée est de type SAE fine, dite ISOFINE, (A2 fine test dust - ISO 12103-1). Le tableau suivant synthétise les résultats 5 obtenus: Dispositif de perte de charge à Capacité de filtration avec 420 m3/h (Pa) colmatage moyenne média filtrant à 180 m3/h (g) Ex 1 146 19,7 Ex 2 142 55,6 Ex 3 152 48,9 Les mesures effectuées sur les trois exemples montrent que la perte de charge n'est pas significativement influencée par le type de fibre du média filtrant (on estime la dispersion des mesures de perte de charge à environ 10%). On observe de manière connue que la capacité de colmatage d'un média filtrant de grosses fibres (Ex 2) est très supérieure à celle d'un média de fibres fines (Ex 1). De manière surprenante la capacité de colmatage d'un média filtrant constitué d'un mélange de fibres grosses et fines (Ex 3) est voisine de celle d'un média filtrant de grosses fibres (Ex 2). Afin de caractériser un filtre on mesure également la variation de l'efficacité moyenne (en %) en fonction du spectre particulaire (en micromètres), à différentes phases de la vie du filtre. On détermine la pression Po en sortie d'un filtre neuf dans lequel on fait passer un débit d'air de m3/h chargé de 75 mg/m3/h de poussière Isofine et on relève la variation d'efficacité au cours du temps, à débit d'air chargé constant pour des pressions caractéristiques, notamment Po + 125 Pa, Po + 250 Pa. La figure 1 présente la variation d'efficacité moyenne en fonction du spectre particulaire pour les trois exemples Ex 1, Ex 2 et Ex 3 pour une pression Po + 125 Pa. On note que, de manière usuelle l'efficacité moyenne d'un média de fibres fines , (Ex 1), est très supérieure à celle d'un média à grosses fibres, (Ex 2). De manière surprenante on observe que le média filtrant selon l'invention, constitué d'un mélange de fibres grosses et fines (Ex 3) a une efficacité moyenne proche de celle d'un média de fibres fines (Ex 1). Ce comportement est observé pendant les différentes phases de la vie d'un filtre avec un média filtrant constitué d'un mélange de fibres ainsi que le démontre le tableau suivant. On porte, en fonction de la pression, la valeur de l'efficacité pour une valeur de taille de particules de 1 micromètre, représentative des poussières les plus abondantes à filtrer dans un véhicule. Dispositif Efficacité à 1 gm de moyenne filtration P = Po P = Po + 12 5 Pa P = Po + 250 Pa Ex 1 65% 93% 95% Ex 2 50% 85% 88% Ex 3 58% 91% 95% On obtient ainsi selon l'invention un média filtrant remarquable qui permet d'obtenir des dispositifs de filtration dont l'efficacité moyenne est élevée, tout en ayant également une capacité de colmatage élevée. L'invention ne se limite pas à ces types de réalisation et doit être interprétée de façon non limitative, et englobant tout média filtrant et dispositif de filtration où au moins un voile de fibres est constitué d'un mélange d'au moins deux populations de fibres de diamètre moyen différent. REVENDICATIONS 1. Média filtrant destiné à la filtration de gaz tel que l'air pour l'aération et/ou le chauffage et/ou la climatisation de locaux ou de véhicules automobiles comprenant au moins un voile de fibres caractérisé en ce que au moins un voile de fibres est constitué d'un mélange d'au moins deux populations de fibres de diamètre moyen différent. 2. Média filtrant selon la revendication précédente caractérisé en ce que chaque population de fibre a un titrage inférieur ou égal à 50 décitex (dtex), de préférence supérieur ou égal à 1 décitex. 3. Média filtrant selon l'une des revendications précédentes caractérisé en ce que le titrage de deux populations de fibre de diamètre moyen diffère d'un facteur supérieur ou égal à 1.5, de préférence supérieur ou égal à 1.6, voire supérieur ou égal à 2. 4. Média filtrant selon l'une des revendications précédentes caractérisé en ce que le mélange d'au moins deux populations de fibres de diamètre moyen différent est constitué de 10 à 90% de fibres du plus petit diamètre moyen, de préférence de 25 à 75% de fibres du plus petit diamètre moyen, notamment sensiblement 50% de fibres du plus petit diamètre moyen. 5. Média filtrant selon l'une des revendications précédentes caractérisé en ce que les fibres dudit voile de fibre sont choisies de préférence parmi le groupe des fibres thermoplastiques telles que les fibres de polypropylène, de polyéthylène, de polyester, de polycarbonate, de polyamide, le groupe des fibres acryliques, des fibres acryliques préoxydées, parmi le groupe des fibres aramides, parmi le groupe des fibres phénoliques, parmi le groupe des fibres fluorocarbonées, parmi le groupe des fibres minérales telles que les fibres de verre, parmi le groupe des fibres métalliques. 6. Média filtrant selon l'une des revendications précédentes caractérisé en ce que les fibres dudit voile de fibre sont des fibres longues et sont mélangées par une opération de cardage pour former un voile de carde. 7. Média filtrant selon la revendication 6 caractérisé en ce que les fibres du voile de fibre ont une longueur moyenne supérieure ou égale à 38mm et de préférence inférieure ou égale à 120mm. 8. Média filtrant selon l'une des revendications précédentes caractérisé en ce qu'il comprend en outre un deuxième voile de fibres disposé parallèlement au voile de fibre constitué d'un mélange d'au moins deux populations de fibres de diamètre moyen différent, et des particules actives, notamment de charbon, disposées entre les deux voiles de fibres. 9. Média filtrant selon la revendication 8 caractérisé en ce que le titrage des fibres du deuxième voile est inférieur ou égal au plus petit titrage des fibres de voile de mélange de fibres. 10. Dispositif de filtration plus particulièrement destiné à la filtration de gaz tel que l'air et destiné à l'aération et/ou au chauffage et/ou à la climatisation de locaux ou de véhicules automobiles caractérisé en ce que ledit dispositif comprend un média filtrant selon l'une des revendications 1 à 9. 11. Procédé de filtration de gaz tel que l'air caractérisé en ce que on introduit le dispositif de filtration selon la revendication 10 comprenant un média filtrant selon la revendication 8 ou 9 dans une veine d'air et en ce que le voile de fibre constitué d'un mélange d'au moins deux populations de fibres de diamètre moyen différent dudit dispositif de filtration est disposé en entrée de flux d'air. 12. Procédé de fabrication d'un média filtrant destiné à la filtration de gaz tel que l'air comprenant au moins les étapes successives suivantes: on approvisionne des fibres constituées de au moins deux populations de fibres de diamètre moyen différents, et dont le titrage est inférieur ou égal à 50 décitex, et de préférence supérieur ou égal à 1 décitex, - on mélange les fibres approvisionnées, - on introduit le mélange dans un dispositif de cardage, - on procède à une opération de cardage pour former un voile de carde. 13. Procédé selon la revendication précédente caractérisé en ce que le titrage de deux populations de diamètre moyen diffère d'un facteur supérieur ou égal à 1.5, de préférence supérieur ou égal à 1.6, voire supérieur ou égal à 2. 14. Procédé selon l'une des revendications 12 ou 13 caractérisé en ce que ledit procédé comprend une étape ultérieure de liage hydraulique des fibres, notamment par jet d'eau, pour augmenter la consolidation mécanique du voile de carde. 15. Procédé selon l'une des revendications 12 à 14 caractérisé en ce que on ajoute une grille au cours de l'opération de cardage. 16. Procédé selon l'une des revendications 12 à 14 caractérisé en ce que ledit procédé comprend une étape ultérieure de mise en forme, notamment de calandrage ou de laminage, au cours de laquelle on introduit ledit voile de carde et un deuxième voile dans un dispositif de mise en forme permettant de réunir les deux voiles, et où on insère des particules actives, notamment du charbon, entre les deux voiles, notamment pendant une opération de calandrage ou de laminage.